INPI-France/Brevets-Francais-2024-Chunked huggingface dataset:
On pèse environ 15 g de poly(téréphtalate d'alcoylène) parfaitement sec et la dose prescrite de l'additif choisi de retard d'inflammation dans un tube d'essai d'une dimension de 25 x 200 mm , muni d'un bras latéral. On monte dans le tube un agitateur en hélice en le faisant passer à travers un joint å rotule et on balaie le tube avec de 11 azote pour faire le vide, après quoi on supprime le vide avec de l'azote sec et on met en suspension dans un bain d'huile siliconique chaude à une température de 240-250 C. Après la fusion du polyester, on agite le mélange jusqu'à homogénéité (durée totale d'immersion environ 15 minutes).
Après avoir refroidi le produit à environ 25 C, on le découpe en petits fragments et on place ces fragments dans une petite coupelle d'aluminium (qu'on prépare en pliant un clinquant épais d'aluminium autour d'une barre dont les dimensions sont 6,35 x 12,7 x 127 mm) . On place l'échantillon dans un four tubulaire, on balaie avec de l'azote sec et on chauffe à 2600C pendant 5 minutes environ pour fondre l'échantillon. On refroidit la masse fondue et on détermine sur la barre coulée ainsi obtenue les propriétés de résistance à la flamme et de combustibilité Ci-après sont donnés différents exemples, bjPll entendu non limi- tatifs, de mise en oeuvre de l'invention.
Exemple 1.- On prépare les compositions suivantes, puis on les coule à l'état fondu ou bien on les moule par injection pour en former des barreaux, et on en détermine les indices d'oxygène : Exemple 1 lA* Invwrédients (parties en poids) poly(téréphtalate de 1,4-butylène) 100 100 phosphate de tris(4-bromophényle) 10 10 phosphore % dans la composition 0,5 0,5 brome ffi dans la composition 3,9 3,9 Combustibilité Indice d'oxygène, % 30,0 27,0 * - 1A - Les éprouvettes sont moulées par injection, au lieu être coulées. à partir de la masse en fusion.
Il est donc prouvé que le phosphate de tris(4-bromophényle) à une concentration de seulement 10 p. % (parties pour cent parties), et sans agent synergique additionnel, confère un haut indice d'oxygène ne (de 27 à 30 %) à un poly(téréphtalate de 1,4-butylène) normalement inflammable. Cette haute efficacité de l'agent retardateur d'inflam- mation est réalisée à une teneur en phosphore de seulement 0,5 % et à une teneur en brome de 3,9 < , sur la base du poids de la composition.
Le phosphate de tris(4-bromophényle) est un agent retardateur d'inflammation efficace dme à une teneur de 5 p. %. Les barreaux moulés par injection (exxmple 1A) non seulement possèdent un haut indice d'oxygène, mais en outre sont auto-extincteurs avec une notation de SE-O dans un essai simulé selon les epécifications de l'essal UL 94 des Underwriters Laboratories.
La viscosité intrinsèque de la composition de exemple 1, après traitement, est de 0,70 décilitre/gramme (dl/g), ce qui prouve qu'il n'y a pas de dégradation par l'aient d'addition.
On répète le même mode opératoire que celui spécifié ci-dessus mais en utilisant, à la place du phosphate de tris(4-bromophényle), des poids égaux des phosphates d'aryle bromés suivants : phosphate de tris(2-bromophényle) ; phosphate de tris(3-bromophOnyle) ; phosphate de tris(2,4-dibromophényle) ; phosphate de tris(2,6-dibromophényle) ; phosphate de tris(3,4-dibromophnyle) ; phosphate de tris(3,5-dibromophényle) ; phosphate de tris(2,4,6-tribromophényle); et phosphate de t@is(1,3,6-tribromo-2-naphtyle). On obtient des compositions à ba@e de po@yester à inflom@ation retardée conformément à l'invention.
Exemples 2 à 4.- On prépare les compositions suivantes, on les coule en barreaux à partir de la mas e en fusion, et on en détermine les indieses d'oxygène : Exemple 2 3 4 Ingrédients (parties en poids) poly(téréphtalate de 1,4-butylène) 100 100 100 poly[phosphonate de (1,4-cyclo-~ hexylène-diméthylène)phényle] 5 10 15 phosphore % dans la composition 0,55 1,05 1,50 Combustibilité Indice d'oxygène, % 26-27 29-30* 29 * - Intervalle pour trois préparations Le haut degré de retard à l'inflammation de cette comnosition est indiqué par l'indice d'oxygène de c9-30 % à 10 p. 7o. Il est intressant de comparer cette haute activité avec celle de l'a@ent à peu prés identique qu'est le poly[phosphate de (1,4-cyclohexylene diméthylène)phényl7, composé comportant le maillon # P P - O - C6H5.
0 Cet aient fournit un indice d'oxygène de seulement 24,0 %.
On répète le même mode opératoire. mais en utilisant les phosphonates d'aryle suivants à la place du poly[phosphonate de (1,4-cyclohexylène diméthylène)phényle]
On obtient ainsi des compositions à inflammation retardée conformément à l'invention.
Exemple 5.- On prépare le composition suivante, on en forne des éprouvettes en forme de barreaux par coulée à partir de la masse en fusion, et on en d'termine l'indice d'oxygène Inrédients Parties en poids poly(téréphtalate de 1,4-butylène) 100 poly[phosphonate de (1,4-phénylène)phényle] 10 phosphore % dans la composition 1,2 Combustibilité Indice d'oxyzène, % 29,5 Le haut degré de retard à l'inflammation de cette composition est illustré par la valeur de l'indice d'oxygène de 29,5 %'. La viscosité intrinsèque après traitement est de 0,76 dl/g ; elle trouve @u'aucune diradation du polyester n'est intervenue .Contrat rement à ce haut degré d'efficacité, on ne constate pas de retard à l'inflammation quand on utilise le composé étroitement apparenté qu'est le poly[phosphonite de (1,4-p@énylène)phényle] (contenant le maillon trivalent qui à 10 p. % confère un indice d'oxygène de seulement 22,5 %).
On répète le même mode op ratoire, mais en utilisant les phosphonates d'aryle suivants à la place du poly hosphonate de (1,4phénylène)phényle] :
1,020
4lm
-0,8161
4,556
3,065
0,047
4lu
-0,8189
4,919
Le reste aromatique, y compris le reste aromatique d'un acide carboxylique ou sulfonique correspondant, est un radical d'hydrocarbure aromatique éventuellement substitué, par exemple un radical d'hydrocarbure aromatique mono-, biou polycyclique, en particulier phényle, ainsi que biphénylyle ou naphtyle qui peut éventuellement être mono-, bi- ou polysubstitué, par exemple comme les radicaus d'hydrocarbures aliphatiques et cycloaliphatiques dëjà nommés.
Le reste aromatique divalent d'un acide carboxylique aromatique est d'abord un 1,2-arylène, en particulier 1,2phénylène qui peut éventuellement être mono-, di- ou polysubstitué comme les radicaux d'hydrocarbures aliphatiques et cycloaliphatiques déjà cités.
Le reste araliphatique, y compris le reste aliphatique d'un acide carboxylique ou sulfonique correspondant ou un reste ylidène araliphatique est par exemple un radical d'hydrocarbure araliphatique éventuellement substitué, comme un radical d'hydrocarbure aliphatique éventuellement substitué, par exemple jusqu'à trois, prsentant des restes aromatiques mono- bi ou polycycliques éventuellement substitués et est en premier lieu phénylalcoyle inférieur, phénylalcényle inférieur, pénylalci- nyle inférieur ou encore phénylalcoylidène inférieur, lesdits restes contenant par exemple 1 - 3 groupes phényle et pouvant éventuellement être mono-, di- ou polysubstitués dans la partie aromatique et/ou aliphatique comme les restes aliphatiques et cycloaliphatiques déjà cités.
Les groupes hétérocycliques, y compris ceux des restes hétérocycli,ues-aliphatiques ainsi que les groupes hétérocycliques ou hétérocycliques-aliphatiques dans les acides carboxyliques ou sulfoniques correspondants sont en particulier des restes mono-, bi- ou polycycliques, aza, thia, oxa, thiaza, thiadioza-, oxaza-, diaza-, triaza- ou tétrazacycliques de caractère aromatique ainsi que les restes correspondants partiellement ou complètement saturés, ces restes hétérocycliques pouvant éventuellement être mono-, di-- ou polysubstitués, par exemple comme les restes cycloaliphatiques déjà cités La partie aliphatique du reste hétérocycliquealiphatique a par exemple la signification donnée pour les restes correspondants cycloaliphatiques-aliphatiques ou araliphatiques.
Le reste acyle d'un semi-dérivé d'acide carboxylique est de préférence le reste acyle d'un semi-ester correspondant dans lequel le reste organique du groupe ester est un radical d'hydrocarbure aliphatique, cycloaliphatique, aromatique ou araliphatique éventuellement substitué ou un reste hétérocyclique-aliphatique, en premier lieu le reste acyle d'un semiester alcoylique inférieur de l'acide carboxylique éventuellement substitué en < ou P , ainsi qu'un semi-ester alcénylique inférieur, cycloalcoylique, phénylique ou phényl-alcoylique inférieur de l'acide carboxylique éventuellement substitué dans le reste organique.Les restes acyle d'un semi-ester d'un acide carboxylique sont de plus les restes correspondants de seni-esters alcoyliques inférieurs de l'acide carboxylique dans lesquels la partie alcoyle inférieure contient un groupe hétérocyclique, par exemple un des groupes hétérocycliques de caractère aromatique déjà cités, le groupe alcoyle inférieur aussi bien que le groupe hétérocyclique pouvant être substitués. Le reste acyle d'un semi-dérivé d'acide carboxylique peut aussi être un groupe carbamoyle éventuellement N-substitué, comme un groupe N-alcoylcarbamoyle inférieur éventuellement halogéné.
Un alcoyle inférieur est par exemple un radical méthyle, éthyle, n-propyle, isopropyle, n-butyle, isobutyle, sec.-butyle, tert.-butyle, n-pentyle, isopentyle, n-hexyle, isohexyle ou n-heptyle, tandis qu'un alcényle inférieur est par exemple un radical vinyle, allyle, isopropényle, 2- ou 3méthallyle ou 3-butényle, un alcinyl inférieur est par exemple un-radical propargyle ou 2-butinyle et un alcoylidène inférieur est par exemple un radical isopropylidène ou isobutylidène.
Un alcoyl-ne inférieur est par exemple un radical 1-2-éthylène, 1,2- ou 1,3-propylène ou 1,4-butylène et un alcénylène inférieur est par exemple un radical 1,2-éthénylène.
Un cycloalcoyle est par exemple un radical cyclopropyle, cyclobutyle, cyclopentyle, cyclohexyle ou cycloheptyle ainsi qu'adamantyle, cycloalcényle est par exemple un radical 2-cyclopentyle, -2--ou 3-cyclopentényle, 1-, 2- ou 3-cyclohexényle, 3-cycloheptényle ou 1,4-cyclohexadiényle et cycloalcoylidène est par exemple un radical cyclopentylidène ou cyclohexylidène.Cycloalcoyl-alcoyle inférieur ou alcényle inférieur est par exemple un radical cyclopropyl-, cyclopentyl-, cyclohexyl- ou cycloheptyl-méthyle, -1,1- ou -1,2-- ou -1,3propyle, -vinyle ou -allyle tandis que cycloalcényl-alcoyle inférieur ou -alcényle inférieur est par exemple un radical 1-, 2- ou 3-cyclopentényl-, 1-, 2- ou 3-cyclohexényle ou 1-, 2- ou 3-cycloheptényle-méthyle, -1,1- ou -t,2-éthyle, -1,1-, 1,2- ou 1,3-propyle, -vinyle ou -allyle. Cycloalcoyl-alcoylidène inférieur est par exemple un radical cyclohexylméthylène et cycloalcényl-alcoylidène inférieur par exemple 3-cyclohexé nyleéthylène.
Naphtyl est un radical 1- ou 2-naphtyle et biphényle est par exemple un radical 4-biphénylyle.
Phénylalcoyle inférieur ou phénylalcényle inférieur est par exemple un radical benzoyle, 1- ou 2- phényléthyle, 1-, 2- ou 3-phénylpropyle, diphénylxéthyle, trityle, 1- ou 2-naph tyltéthyle, styryle ou cinnamyle, phénylalcoylidène inférieur est par exemple un radical benzylidène.
Les restes hétérocycliques sont d'abord des réstes hétérocycliques de caractère aromatique éventuellement subs titués, par exemple des restes monocycliques monoaza-, monothiaou monooxacycliques comme pyrryle, par exemple 2- ou 3-pyrryle, pyridyle, par exemple 2-, 3- ou 4-pyridyle, pyridinium, thiényle, par exemple 2-thiényle ou furyle, par exemple 2-furyle, des restes bicycliques monoaza-, sonooxa- ou monothiacycliques comme indolyle, par exemple 2- ou 3-indolyle, quinoléinyle, par exemple 2- ou 4-quinoléinyle, isoquinoléinyle, par exemple 1-isoquinoléinyle, benzofurannyle, par exempt 2- ou 3-benzofurannyle, des restes monocycliques diaza-, triaza-, tétraza-, thiaiaza- ou oxazacycliques, comme imidazolyle, par exemple 2-imidazolyle, pyrimidinyle, par exemple 2- ou 4-pyrimidinyle, triazolyle, par exemple 1,2,4-triazol-3-yle, tétrazolyle, par exemple 1- ou 5-tdtrazolyle, oxazolyle, par exemple 2-oxazolyle, isoxazolyle, par exemple -3-isoxazolyle, thiazolyle, par exemple 2-thiazolyle, isothiazolyle, par exemple 3-isothiazolyle ou 1,2,4- ou 1,3,4-thiadiazolyle, par exemple 1,2,4-thiadiazol-3-yle, ou 1,3,4-thiadiazol-2-yle ou des restes bicycliques diaza-, thiaza- ou oxazacycliques comme benzildiazolyle, par exemple 2-benzimidazolyle, benzoxazolyle, par exemple 2-benzcumolyle ou benzthiazolyle, par exemple 2-benzthiazolyle.Des restes partiellement ou completement saturés sont par exemple des radicaux tétrahydrothionyle, comme 2-tétrahydrothiényle, tétrahydrofuryle comme 2-tétrahydrothiényle, pipéridyle, par exemple 2- ou 4-pipéridyle. Des restes hetérocycliques-aliphatiques sont des groupes hétérocycliques, en particulier ceux dejà cités contenant des alcoyle ou alcényle inférieurs. Les restes hétérocyclyl déjà mentionnés peuvent éventuellement être substitués par exemple par des radicaux hydrocarburés aliphatiques eventuellement substitués, de preférence des alcoyle inférieurs comme méthyle ou par exemple comme des restes aliphatiques, par des groupes fonctionnels.
Alkoxy inférieur est par exemple un groupe méthoxy, éthoxy, n-propyloxy, n-butyloxy, tert.-butyloxy, n-pentyloxy ou tert.-pentyloxy. Ces groupes peuvent être substitués, par exemple comme dans halo-alcoxy inférieur, en particulier 2-haloalcoxy inférieur, par exemple 2,2,2-trichlor, 2-brome- ou 2iodéthoxy @@xyloxy, inférieur est par exemple un groupe vinyloxy ou allyloxy, decylènedioxy inférieur, par exemple méthylènedioxy, éthylènedioxy ou propylidènedioxy, cycloalcoxy, par exemple cyclopentyloxy, cyclohexyloxy ou alanantyloxy, phényalcoxy inférieur, par exemple benzyloxy ou 1- ou 2-phényléthoxy, ou hétérocyclyloxy ou hétérocyclyl alcoxy inférieur, par exemple pyridylalcoxy inférieur, comme 2 pyridylméthyl, furylalcoxy inférieur @@@@ furfuryloxy, ou thiénylalcoxy inférieur comme 2-@@@@loxy.
@@@@yl@@@@ inférieur est par exemple @@@ @@ méthylthio, éthylthio@@y n-butylthio,@ @ @thio, 1,2,4 par exemple alkylthio ou phenyl @@@ inférieur par exemple benzylthio tandis que les @@@@@ @@@ifique par des restes hétérocyclyle on né@@@ @@@ aliphatiques sont surtout des groupes imidazolylthio, par exemple -imidazolylthio, thiazolylthio, par exemple 2-thiazolylthio, 1,2,4ou 1,3,4-thiadiazolylthio, par exemple 1,2,4-thialiazol-3 ylthio ou 1,3,4-thiadiazol-2-ylthio, ou tétrazolylthio, par exemple 1 -méthyl-5-tétrazolylthio.
Les groupes hydroxy estérifiés le sont d'abord par un halogène, c'est-à-dire le fluor, le chlore, le brome ou l'iode, ainsi que par des radicaux alcancyle inférieurs, par exemple acétyloxy ou propionyloxy.
Alkoxycarbonyle inférieur est par exemple un groupe méthoxycarbonyle, éthoxycarbonyle, n-propyloxycarbonyle, isopropyloxycarbonyle, tert.-butyloxycarbonyle ou tert.-pentyloxycarbonyle.
N-alcoyl ou N,N-dialcoyl-carbamoyle inférieur est par exemple un groupe N-méthylcarbamoyle, N-éthylcarbamoyle, N,N-diméthylcarbamoyle ou N,N-diéthylcarbanoyle et N-alcoylsulfamoyl inférieur est par exemple un groupe N-méthylsulfa- moyle ou N,N-diméthylsulfamoyle.
L'invention se rapporte à un agitateur et elle concerne plus particulièrement un agitateur destiné à un réacteur de polymérisation dans lequel on utilise une source de radiation gamma disposée suivant l'axe pour provoquer la réaction de polymérisation.
La polymérisation des matières telles que l'éthylène est un domaine technique bien connu ; cette polymérisation peut être obtenue par utilisation d'un certain catalyseur tel qu'un peroxyde que l'on mélange à l'éthylène gazeux sous pression. I1 est également connu que l'on peut provoquer la réaction de polymérisation au moyen d'une radiation nucléaire, en particulier à l'aide de rayons gamma. On trouve la description générale d'un procédé de ce type dans le brevet des Etats-Unis d'Amérique nO 3 058 899. La réaction déclenchée par irradiation nucléaire possède de nombreux avantages sur la réaction catalytique (le catalyseur étant habituellement un peroxyde), pour la polymérisation de l'éthylène.Certains de ces avantages sont les suivants 1 - Dans la réaction catalysée par un peroxyde, le catalyseur doit se décomposer sous l'effet de la chaleur pour former des radicaux libres qui, ensuite, réagissent avec l'éthylène pour commencer à construire la channe du polymère. Lorsqu'on utilise une radiation gamma, il y a interaction directe de la radiation avec 1' éthylène pour provoquer directement la formation de la channe du polymère.
2 - L'utilisation de catalyseurs chimiques limite l'opération à des intervalles de température étroits et déterminés ; plusieurs catalyseurs sont nécessaires pour couvrir toute la gamme de températures. Dans le procédé par irradiation, on peut utiliser n'importe quel intervalle de température.
3 - Dans la réaction catalytique, il est nécessaire de produire un brassage énergique pour répartir uniformément le catalyseur et pour éviter la décomposition catalytique. te procédé par irradiation s'accomode d'un brassage moins énergique.
4 - I1 est difficile d'introduire le catalyseur dans le réacteur d'une façon absolument uniforme tandis que la source de radiation donne d'elle-même une intensité constante et connue.
5 - Un grave inconvénient de la réaction catalytique consiste dans la présence de résidus de catalyseur et de traces du véhicule du catalyseur dans le produit formé. te procédé par irradiation donne un produit d'une pureté extrêmement élevé et la réaction est entièrement terminée à l'intérieur du réacteur. I1 est à remarquer que, dans le procédé catalytique, la réaction peut se prolonger dans les conduites et les équipements situés en aval du réacteur.
6 - Lorsqu'on adopte la réaction catalytique, il est normalement nécessaire d'interrompre la réaction pour changer le catalyseur tandis que le procédé par irradiation permet un fonctionnement continu meme lorsqu'on passe à un nouveau produit.
7 - le procédé catalytique est difficile à doser de manière à obtenir l'allure voulue du profil de température suivant l'axe du réacteur. Cette répartition de la température peut être obtenue plus facilement dans un réacteur à irradiation en agissant sur la distribution de l'intensité de la source de radiation sur la longueur du réacteur.
8 - La manipulation d'une source de radiation comporte moins de risques et elle est moins compliquée et moins coûteuse que le stockages le mélange et le pompage des catalyseurs chimiques.
Il ressort de ce qui précède que l'utilisation du procédé par irradiation présente ser le procédé catalytique de nombreux avantages parmi lesquels on peut citer la souplesse de la production, la continuité de cette proilletionS la dimimltaon de l'entretien, les possibilités de variation de la température, la simplicité de la manipdlaton, l'obtentio?l de produits de plus grande pureté, et au total, un produit moins cotieus.
Bien qu'il soit déjà connu d'utiliser une radiation pour provoquer des reactions de polymérisation, on ne trouve pas dans la technique antérieure d'explication indiquant comment la radiation peut etre utilisée pour donner un procédé acceptable industriellement, et capable d'assurer, entre autres, une production continue au lieu d'une production par masses distinctes.
l'invention a pour objet une nouvelle combinaison d'une source de radiation avec un agitateur d'une construction nouvelle qui donne lieu à un procédé très efficace et continu pour la production des polymères. Plus particulièrement et suivant l'invention, le réacteur comprend un tube ou corps extérieur en acier à haute résistance mécanique, qui a également pour fonction de former un écran efficace autour de la source de radiation disposée le long de l'axe de ce tube. Le corps extérieur en acier contient, le long de son axe un deuxième tube d'acier à paroi relativement mince.
Une source de radiation composée de "crayons" de cobalt 60 de forme allongée, ou bien d'une autre source quelconque de rayons gamma d'une période utilisable, est logée dans ce deuxième tube à paroi relativement mince, un tambour agitateur rotatif est engagé dans la cavité annulaire comprise entre les deux tubes d'acier concentriques et divise cette cavité en un anneau intérieur et un anneau extérieur qui communiquent entre eux à travers des trous répartis sur la longueur du tambour. Ces trous contiennent en outre des palettes qui peuvent être inclinées par rapport à l'axe de l'agitateur de manière à agiter la ratière contenue dans le réacteur, cette agitation faisant circuler le fluide de l'une à l'autre des deux réions annulaires pour assurer de cette façon un brassage efficace de la matière à polymériser.Cette matière peut être maintenue en circulation dans la chambre de réaction et elle est extraite du réacteur à travers des orifices de sortie apprepriés.
le fluide agité contenu dans la chambre de réaction est exposé à une intensité de radiation uniforme à l'intérieur de cette chambre pour provoquer la réaction de polymérisation. Naturellement, tous les autres éléments de l'installation de production qui sont reliés à l'entrée ou à la sortie du réacteur peuvent être classiques et bien connus, par exemple du type des éléments utilisés dans la technique antérieure, en combinaison avec les installations de polymérisation catalytique.
le tambour agitateur mentionné ci-dessus peut être entraîné en rotation par un moteur contenu directement dans le volume intérieur du réacteur mais isolé des produits de polymérisation qui sont engendrés dans le réacteur. Pour permettre de conduire la réaction de la façon voulue, on règle la position axiale de la source radio-active le long de l'axe du réacteur, soit, manuellement, soit à l'aide d'un servomécanisme approprié et télécommandé, qui peut autre de n'importe quel type voulu.
I1 va de soi que le réacteur suivant l'invention est capable, grâce à sa construction particulière de résister aux pressions relativement élevées qu'il est nécessaire d'utiliser dans certains réacteurs de polymérisation. Par exemple, dans une forme particulière de réalisation de l'invention dans laquelle le réacteur est utilisé pour la polymérisation de l'éthylène, on utilise des pressions de 700 à 3150 kg/cm2. Ces pressions sont facilement supportées par le corps en acier de forte épaisseur qui est utilisé pour le réacteur. En outre, le corps du réacteur est également bien adapté pour constituer un écran protecteur autour de la source de radiation disposée à l'intérieur.
On connaSt des conduits pour colonnes montantes dans lesquels les éléments de fond et les couvercles sont formés en tôle d'acQer. Les éléments de fond et les couercles son+ munis de rebordscoudés. tns ces rebord sont ménagesdes ouvertures par lesquelles passent des éléments de liaison, par exemple des vis. Par des écrous disposés du côté opposé, un assemblage vissé est établi entre les deux éléments. lies barres omnibus sont disposées avec isolement à l'intérieur de l'enveloppe ainsi formée.
Un inconvénient notable des conduits de ce genre est leur poids appréciable dû au matériau utilisé. Un autre inconvénient qui est apparu est que l'isolation relativement à la tôle d'acier servant d'enveloppe doit répondre à des exigences sévères.
L'invention a pour but d'éviter ces inconvénients et de fournir un conduit qui, en particulier par suite de la suppression des assemblages vissées, est facile à monter et ne nécessite pas de moyens d'isolation importants. A cet effet, selon l'invention, on propose de réaliser le conduit sous la forme d'un profilé creux en matière synthétique composé de deux profilés élémentaires de section semblable, munis de moyens d'assemblage à leurs bords, et de disposer àl'intérieur du profilé creux en matière synthétique des éléments de support destinés aux barres omnibus (fils de phase) et au conducteur de protection (fil de terre).